(57)【要約】【課題】耐水性や耐塩性が良好な、重合安定性のよい水性エマルジョン組成物を提供することを目的とする。【解決手段】（Ａ）ヒドラジド基と反応可能な官能基を有する重合体、及び（Ｂ）複数のヒドラジド基を有する化合物を、反応性ノニオン界面活性剤によって乳化分散させた、水性エマルジョン組成物を用いるので、これを塗工することにより、耐水性の向上した塗膜を得ることができる。また、この水性エマルジョン組成物は、反応性ノニオン界面活性剤が用いられるので、重合安定性、耐水性、耐塩性及び高温での貯蔵安定性を向上させることができる。【選択図】なし【特許請求の範囲】
【請求項１】
（Ａ）ヒドラジド基と反応可能な官能基を有する重合体、及び（Ｂ）複数のヒドラジド基を有する化合物を、反応性ノニオン界面活性剤によって乳化分散させた、水性エマルジョン組成物。
【請求項２】
上記（Ａ）成分は、ヒドラジド基と反応可能な官能基を有する（メタ）アクリル系重合体である請求項１に記載の水性エマルジョン組成物。
【請求項３】
上記（Ａ）成分のヒドラジド基と反応可能な官能基が、ケト基若しくはアルド基に基づくカルボニル基又はエポキシ基である請求項１又は２に記載の水性エマルジョン組成物。
【請求項４】
上記（Ａ）成分が、ヒドラジド基と反応可能な官能基を分子中に少なくとも１個含有する重合性二重結合含有単量体０．１〜２０重量部と、アルコール残基の炭素原子数が２〜２０の（メタ）アクリル酸エステル８０〜９７重量部との共重合体である請求項１乃至３のいずれかに記載の水性エマルジョン組成物。
【請求項５】
上記反応性ノニオン界面活性剤が、ポリエチレンオキシド構造を有する化合物である請求項１乃至４のいずれかに記載の水性エマルジョン組成物。
【請求項６】
上記（Ｂ）成分が、下記式（１）又は（２）に示す化合物の少なくとも１種である請求項１乃至５のいずれかに記載の水性エマルジョン組成物。
【化１】
2005247933.tif 000007
【化２】
2005247933.tif 000008
（上記式（１）、（２）中、Ｒは、直接結合、炭素原子数１〜８の２価の炭化水素基、又は下記式（３）で表される基を示し、
【化３】
2005247933.tif 000009
また、Ｒ1〜Ｒ4は、相互に同一でも異なっていてもよく、−ＣＨ3、−Ｃ2Ｈ5、又は下記式（４）で示される基
【化４】
2005247933.tif 000010
のいずれかを示す。）
【請求項７】
上記（Ｂ）成分を、上記（Ａ）成分中のヒドラジド基と反応可能な官能基に対して、０．０５〜２当量含有する、請求項１乃至６のいずれかに記載の水性エマルジョン組成物。
【請求項８】
上記アルコール残基の炭素原子数が２〜２０の（メタ）アクリル酸エステルの２０〜８０重量％が脂環式アルキル基を有する請求項４乃至７のいずれかに記載の水性エマルジョン組成物。
【発明の詳細な説明】
【技術分野】
【０００１】
この発明は、ノニオン性の水性エマルジョン組成物に関する。
【０００２】
近年、塗料組成物は、用途によっては、そのまま塗布するだけではなく、水溶性樹脂等の他の樹脂との複合化が図られたり、セメント等と混和したりして使用する場合がある。
【０００３】
特に近年、環境等の観点から、塗料の分野において、溶剤系から水系への転換が検討されている。しかし、水性塗料組成物を上記水溶性樹脂等の他の樹脂やセメント等と混和する場合、この水性塗料組成物には、耐塩性が、また、この組成物から得られる塗膜には耐水性が必要となる。
【０００４】
これに対し、水性塗料組成物から得られる塗膜の耐水性を向上させるため、カルボニル基含有モノマーと不飽和モノマーとを構成成分とする重合体及びヒドラジドを含有する水性分散体が知られている（特許文献１，２参照）。
【０００５】
【特許文献１】特開平１０−２６５７２９号公報
【特許文献２】特開平１１−１７２１６８号公報
【発明の開示】
【発明が解決しようとする課題】
【０００６】
しかしながら、上記水性分散体は、重合安定性が不十分な場合があり、粒径が大きくなったり、あるいは、塗工前にゲル化等が生じる場合がある。
そこで、この発明は、耐水性や耐塩性が良好な、重合安定性のよい水性エマルジョン組成物を提供することを目的とする。
【課題を解決するための手段】
【０００７】
この発明は、（Ａ）ヒドラジド基と反応可能な官能基を有する重合体、及び（Ｂ）複数のヒドラジド基を有する化合物を、反応性ノニオン界面活性剤によって乳化分散させた、水性エマルジョン組成物を用いることにより、上記課題を解決したのである。
【発明の効果】
【０００８】
（Ａ）成分及び（Ｂ）成分を有する水性エマルジョン組成物を用いるので、耐水性や耐塩性を向上させることができる。また、乳化剤として反応性ノニオン界面活性剤を用いるので、得られる水性エマルジョン組成物の重合安定性、耐水性、耐塩性及び高温での貯蔵安定性を向上させることができる。
【発明を実施するための最良の形態】
【０００９】
この発明にかかる水性エマルジョン組成物は、ヒドラジド基と反応可能な官能基を有する重合体からなる（Ａ）成分、及び複数のヒドラジド基を有する化合物からなる（Ｂ）成分を、反応性ノニオン界面活性剤によって乳化分散させた組成物である。
【００１０】
上記（Ａ）成分であるヒドラジド基と反応可能な官能基を有する重合体とは、ヒドラジド基と反応可能な官能基を有する単量体（以下、「ヒドラジド基反応型単量体」と称する。）を構成単位に含む重合体をいう。上記（Ａ）成分が、ヒドラジド基と反応可能な官能基を有するので、後述するように、得られる水性エマルジョン組成物を塗工・乾燥することにより、（Ａ）成分と（Ｂ）成分との結合が生じ、耐水性が生じる。
【００１１】
上記ヒドラジド基と反応可能な官能基としては、ヒドラジド基と反応して結合を生成する官能基であればよく、例として、ケト基に基づくカルボニル基、アルド基に基づくカルボニル基、又はエポキシ基等があげられる。
【００１２】
上記ヒドラジド基反応型単量体中のヒドラジドと反応可能な官能基の数は、得られる水性エマルジョン組成物の耐水性を生じさせることができれば、少なくとも１個あればよく、好ましくは１〜３個、さらに好ましくは１〜２個含有すればよい。
【００１３】
上記ヒドラジド基反応型単量体に含有されるヒドラジドと反応可能な官能基が分子中に複数個含まれる場合、これらすべてがケト基に基づくカルボニル基、アルド基に基づくカルボニル基、及びエポキシ基から選ばれる１種類のみであってもよく、２種類又は３種類を含んでもよい。
【００１４】
また、上記ヒドラジド基反応型単量体に含有される重合性二重結合の数は、通常１〜２個である。重合性二重結合の数が２個以上のものは、得られる水性エマルジョン組成物の重合安定性を有する範囲（通常、全不飽和単量体に対して１％以下の範囲）で使用される。
【００１５】
このようなヒドラジド基反応型単量体としては、ジアセトン（メタ）アクリレート、ジアセトン（メタ）アクリルアミド、アセトアセトキシエチル（メタ）アクリレート、グリシジル（メタ）アクリレート等の（メタ）アクリル系単量体、アクロレイン、ジアセトンアクリルアミド、ホルミルスチロール、ビニルメチルケトン、ビニルエチルケトン、ビニルイソブチルケトン等があげられる。これらは単独で用いてもよく２種以上を組み合わせて用いてもよい。これらのうちでは、（メタ）アクリル系単量体、特に、ジアセトン（メタ）アクリルアミドやグリシジル（メタ）アクリレートが、後述するように、ヒドラジド基と反応可能な官能基を有する重合体を構成するヒドラジド基反応型単量体以外の他の不飽和単量体との共重合性の点から好ましい。なお、この発明において、「（メタ）アクリル」との表記は、「アクリル又はメタクリル」を意味する。
【００１６】
上記のヒドラジド基と反応可能な官能基を有する重合体は、上記ヒドラジド基反応型単量体に、他の不飽和単量体を共重合させて製造される。この他の不飽和単量体は、得られる水性エマルジョン組成物の水分散性、塗膜形成性、塗膜の可撓性、耐水性、密着性等の付与・調整をしたり、重合体の水分散性を高めたりするために使用される成分であり、上記ヒドラジド基反応型単量体と共重合可能なものが好ましい。
【００１７】
上記他の不飽和単量体に含有される重合性二重結合の数は、上記ヒドラジド基反応型単量体の場合と同様に、通常１〜２個である。
【００１８】
このような他の不飽和単量体としては、（メタ）アクリル酸鎖状アルキルエステル類、（メタ）アクリル酸脂環式アルキルエステル類等の（メタ）アクリル系化合物、芳香族基を有する重合性二重結合含有単量体、ビニルエステル類、複素環式ビニル化合物、ハロゲン化ビニリデン化合物、α−オレフィン類、ジエン類、ハロゲン化ビニル化合物、シアノ基含有単量体、ビニルエーテル類等の疎水性単量体や、カルボキシル基を有する重合性二重結合含有単量体、ヒドロキシル基を有する重合性二重結合含有単量体等の親水性単量体等があげられる。
【００１９】
上記（メタ）アクリル酸鎖状アルキルエステル類としては、（メタ）アクリル酸メチル、（メタ）アクリル酸エチル、（メタ）アクリル酸ブチル、（メタ）アクリル酸２−エチルヘキシル等の炭素数１〜８のアルキル基残基を有する（メタ）アクリル酸アルキルエステル等があげられる。さらに、（メタ）アクリル酸脂環式アルキルエステル類としては、（メタ）アクリル酸シクロヘキシル等があげられる。
【００２０】
また、上記芳香族基を有する重合性二重結合含有単量体としては、スチレン、α−メチルスチレン等があげられる。さらにまた、上記ビニルエステル類としては、マレイン酸、フマル酸、イタコン酸等の不飽和ジカルボン酸と、メチルアルコール、エチルアルコール、アリルアルコール等との各種不飽和ジカルボン酸エステル類や、酢酸ビニル、プロピオン酸ビニル、ピバリン酸ビニル等があげられる。
【００２１】
また、上記複素環式ビニル化合物としては、ビニルピロリドン等があげられ、上記ハロゲン化ビニリデン化合物としては、塩化ビニリデン、フッ化ビニリデン等があげられ、上記α−オレフィン類としては、エチレン、プロピレン等があげられる。
【００２２】
さらに、上記ジエン類としては、ブタジエン等があげられ、上記ハロゲン化ビニル化合物としては、塩化ビニル等があげられ、上記シアノ基含有単量体としては、（メタ）アクリロニトリル等があげられ、ビニルエーテル類としては、メチルビニルエーテル等があげられる。
【００２３】
さらにまた、上記カルボキシル基を有する重合性二重結合含有単量体としては、アクリル酸、メタクリル酸、イタコン酸、クロトン酸、マレイン酸、フマル酸、２−アクリロイルオキシプロピオン酸等があげられる。
【００２４】
また、ヒドロキシル基を有する重合性二重結合含有単量体としては、ヒドロキシルエチル（メタ）アクリレート、２−ヒドロキシイソプロピル（メタ）アクリレート、ヒドロキシブチル（メタ）アクリレート、グリセロールモノ（メタ）アクリレート、ポリエチレングリコールモノ（メタ）アクリレート、ポリプロピレングリコールモノ（メタ）アクリレート等のヒドロキシル基含有（メタ）アクリル系化合物、グリセリンモノアリルエーテル、トリメチロールプロパンモノアリルエーテル、アリルアルコール等があげられる。
【００２５】
ところで、上記カルボキシル基を有する重合性二重結合含有単量体を共重合させた重合体は、通常、塩基性物質で中和して使用される。中和に用いる塩基性物質としては、モノエチルアミン、ジエチルアミン、トリエチルアミン、モノエタノールアミン、ジメチルアミノエタノール等のアミン化合物、アンモニア等があげられる。これらは単独で用いてもよく２種以上を組み合わせて用いてもよい。
【００２６】
上記他の不飽和単量体を使用する場合、疎水性単量体と親水性単量体とを組み合わせて用いるのが、塗膜の可撓性、耐水性、密着性の付与・調整を行ない、かつ、水分散性を高める点から好ましい。上記疎水性単量体は単独で用いてもよく、２種以上を組み合わせて用いてもよい。上記疎水性単量体のうちでも、上記芳香族基を有する重合性二重結合含有単量体、（メタ）アクリル系化合物が、上記ヒドラジド基反応型単量体との共重合性及び塗膜の耐水性、密着性の点から好ましく、さらには（メタ）アクリル系化合物が好ましく、アルコール残基の炭素原子数が２〜２０の（メタ）アクリル酸エステルを用いるのがより好ましい。一方、上記親水性単量体も単独で用いてもよく２種以上を組み合わせて用いてもよい。
【００２７】
したがって、上記（Ａ）成分として、ヒドラジド基と反応可能な官能基を有する（メタ）アクリル系重合体を用いるのが特に好ましい。上記他の不飽和単量体として（メタ）アクリル系化合物を用いることにより、共重合性が良好で、所望の重合体を得やすい。
【００２８】
上記他の不飽和単量体として、アルコール残基の炭素原子数が２〜２０の（メタ）アクリル酸エステルを用いる場合、上記アルコール残基の炭素原子数が２〜２０の（メタ）アクリル酸エステルを構成するアルコール残基が脂環式アルキル基を有すると、耐水性及び耐候性の点で好ましい。
【００２９】
アルコール残基に脂環式アルキル基を有する、上記アルコール残基の炭素原子数が２〜２０の（メタ）アクリル酸エステルの使用量は、上記アルコール残基の炭素原子数が２〜２０の（メタ）アクリル酸エステルの全体に対して、２０〜８０重量％が好ましく、４０〜６０重量％がより好ましい。２０重量％より少ないと、耐水性、耐候性が悪化する傾向がある。一方、８０重量％より多いと、耐水性が悪化する傾向がある。
【００３０】
上記ヒドラジド基反応型単量体、及び上記他の不飽和単量体、より好ましくは（メタ）アクリル系化合物、特に好ましくはアルコール残基の炭素原子数が２〜２０の（メタ）アクリル酸エステルの混合比は、ヒドラジド基反応型単量体／他の不飽和単量体＝０．１〜２０／９９．９〜８０（重量比）が好ましく、２〜１０／９８〜９０（重量比）がより好ましい。
ヒドラジド基反応型単量体の使用量が０．１重量部より少ないと、耐水性が悪化する傾向がある。一方、２０重量部より多いと、エマルジョンの安定性が低下する傾向がある。
【００３１】
上記（Ａ）成分は、上記ヒドラジド基反応型単量体、及び上記他の不飽和単量体を含む各重合成分を乳化重合させることによって製造することができる。
上記乳化重合は、常法によって行なえばよく、例えば、あらかじめ適量の水や界面活性剤を仕込んだ反応容器内に、上記重合成分及び重合開始剤、連鎖移動剤等を一括、分割又は連続して仕込み、撹拌しながら乳化状態下、所定の反応条件で重合させることにより、製造することができる。
【００３２】
上記重合時における重合成分の濃度を、１５〜６０重量％、好ましくは３０〜５０重量％とすると、得られる乳化物の粘度が低くなり、取扱い性の面から好ましい。
【００３３】
上記界面活性剤の具体例としては、アルキルサルフェート、アルキルベンゼンスルホネート、ポリオキシエチレンアルキルサルフェート、ポリオキシエチレンアルキルフェニルエーテルサルフェート、ジアルキルスルホコハク酸ナトリウム等のアニオン性界面活性剤、ポリオキシエチレンアルキルエーテル、ポリオキシエチレンアルキルフェニルエーテル、ポリオキシエチレンアルキルアリルエーテル、ポリオキシエチレンアルキルアミンエーテル、エチレンオキサイド−プロピオンオキサイドブロックコポリマー、ソルビタン誘導体、ポリオキシエチレン脂肪酸エステル等のノニオン性界面活性剤、ステアリルアミン硫酸塩、ラウリルトリメチルアンモニウムクロライド、トリメチルオクタドデシルアンモニウムクロライド等のカチオン性界面活性剤、ラウリルベタイン等の両イオン性界面活性剤、ラウリルジメチルアミンオキサイド等の分極タイプの界面活性剤、分子内に界面活性基とアリル基、（メタ）アクリル基、マレイン酸基等の重合性二重結合とを含有する反応性界面活性剤等があげられる。これらの界面活性剤は単独で用いてもよく２種以上を併用してもよい。
上記界面活性剤の使用量は、上記重合成分１００重量部に対して０．２〜３０重量部が好ましい。
【００３４】
特に、乳化重合時に反応性ノニオン界面活性剤を用いると、（Ｂ）成分と複合化して、この発明の水性エマルジョン組成物を調整するのに好都合であり、かつ、耐塩性も高くなるので好ましい。
【００３５】
上記重合開始剤としては、一般に用いられるラジカル重合開始剤を用いることができ、その代表例としては、過硫酸アンモニウム、過硫酸カリウム等の過硫酸塩、２，２−アゾビスイソブチルニトリル、２，２−アゾビス（２，４−ジメチル）バレロニトリル等のアゾ化合物、ｔ−ブチルヒドロキシルパーオキサイド、ベンゾイルパーオキサイド、ラウロイルパーオキサイド等の過酸化物等があげられる。これらは単独で用いてもよく２種以上を併用してもよい。
上記重合開始剤の使用量は、上記重合成分１００重量部に対して０．０１〜３重量部が好ましい。
【００３６】
上記（Ａ）成分を製造する際の反応温度は、２０〜９５℃が好ましく、また、反応時間は、２〜８時間が好ましい。
【００３７】
上記（Ｂ）成分である複数のヒドラジド基を有する化合物とは、化合物中にヒドラジド基を複数有する化合物をいう。この複数のヒドラジド基を有する化合物として、末端にヒドラジド基を複数有する化合物とケトン類とを反応させて、各ヒドラジドの末端をブロックしたブロック体を用いることもできる。
【００３８】
上記ブロック体は、水が多量に存在する環境下では、この発明にかかる水性エマルジョン組成物中の（Ａ）成分のヒドラジド基と反応可能な官能基と反応しにくく、この発明にかかる水性エマルジョン組成物が安定な組成物として存在しやすいが、水が少ない環境下では、上記ブロック体中のケトン類と上記（Ａ）成分のヒドラジド基と反応可能な官能基との交換反応がおこりやすくなり、交換反応により生成した揮発性のケトン類は系外に除去されやすいため、架橋がおこると考えられる。
【００３９】
すなわち、上記ブロック体は、この発明にかかる水性エマルジョン組成物中に含有されるヒドラジド基と反応可能な官能基との架橋反応において、初期の脱水造膜時には架橋を遅延させ、そののち経時的にブロック化剤であるケトン類等が解離して架橋が促進されるものと考えられる。
【００４０】
したがって、このようにすると、水性エマルジョン組成物は、エマルジョン状態では（Ａ）成分と（Ｂ）成分とは反応が起こりにくく、貯蔵安定性を保持でき、一方、塗料等として塗工すると、水分が減少し、（Ａ）成分と（Ｂ）成分との架橋反応が生じて、耐水性が向上すると考えられる。
【００４１】
上記（Ｂ）成分としては、ヒドラジド化合物（下記式（１））、又はいわゆるケチミン構造を有するブロック体（下記式（２））が好ましい。
【００４２】
【化５】
2005247933.tif 000002
【００４３】
【化６】
2005247933.tif 000003
【００４４】
なお、上記式（１）、（２）中、Ｒは、直接結合、炭素数１〜８の２価の炭化水素基（例えば、アルキレン基、アルケニレン基等）、又は下記式（３）で表される基を示す。
【００４５】
【化７】
2005247933.tif 000004
【００４６】
また、Ｒ1〜Ｒ4は、相互に同一でも異なっていてもよく、−ＣＨ3、−Ｃ2Ｈ5、又は下記式（４）で示される基のいずれかを示す。
【００４７】
【化８】
2005247933.tif 000005
【００４８】
上記末端にヒドラジド基を複数有する化合物としては、分子中に２個ヒドラジド基を有するヒドラジン誘導体があげられる。具体的には、シュウ酸ジヒドラジド、マロン酸ジヒドラジド、アジピン酸ジヒドラジド、コハク酸ジヒドラジド、セバシン酸ジヒドラジド、マレイン酸ジヒドラジド、フマル酸ジヒドラジド、イタコン酸ジヒドラジド等のジカルボン酸ジヒドラジド、１，３−ビス（ヒドラジノカルボエチル）−５−イソプロピルヒダントイン等があげられる。これらは単独で用いてもよく２種以上を組み合わせて用いてもよい。中でも、アジピン酸ジヒドラジド及び１，３−ビス（ヒドラジドカルボエチル）−５−イソプロピルヒダントインが水への溶解性が良好である点から好ましく、さらにアジピン酸ジヒドラジドが好ましい。
【００４９】
また、上記ケトン類としては、アセトン、メチルエチルケトン、メチルプロピルケトン、メチルブチルケトン、ジエチルケトン、メチルイソブチルケトン、メチルアミルケトン、エチルブチルケトン、メチルヘキシルケトン、イソブチルケトン、ジアセトンアルコール、アセトニルアセトン、アセトンアルコール、アセトエチルアルコール等があげられる。中でも、水への溶解性と低沸点で乾燥しやすいことから、アセトン、メチルエチルケトンが好適である。また、適度の乾燥速度を有するジアセトンアルコール等の水より高沸点、好ましくは１１０℃以上で２００℃以下の沸点を有するものも好ましい。
【００５０】
なお、上記水への溶解性が大きく、水より高沸点のケトン類の具体例としては、ジアセトンアルコール（ｂｐ：１６４℃、水と任意の割合で混合）、アセトニルアセトン（ｂｐ：１８８℃、水と任意の割合で混合）、アセトンアルコール（ｂｐ：１４５℃、水に可溶）、アセトエチルアルコール（ｂｐ：１０９〜１１０℃／３０ｍｍＨｇ、水に可溶）等があげられる。これらのうちでは、ジアセトンアルコールが硬化後の塗膜の耐水性が良好である点から好ましい。
【００５１】
上記式（２）で表わされる化合物の具体例としては、アジピン酸ジヒドラジドの両端をアセトン、ジアセトンアルコール等でブロックしたもの、１，３−ビス（ヒドラジノカルボエチル）−５−イソプロピルヒダントインの両端をアセトン、ジアセトンアルコール等でブロックしたもの等があげられる。
【００５２】
上記ブロック体は、たとえばアジピン酸ジヒドラジド、１，３−ビス（ヒドラジノカルボエチル）−５−イソプロピルヒダントインの水溶液中で、１．２〜２当量倍のアセトン、ジアセトンアルコール等を添加し、水溶液から析出した結晶を分離濾過して得たり、アジピン酸ジヒドラジド、１，３−ビス（ヒドラジノカルボエチル）−５−イソプロピルヒダントインに、１．２〜２当量倍のアセトン、ジアセトンアルコール等を直接添加し、結晶物又は液状物として得たりすることができる。
【００５３】
この発明にかかる水性エマルジョン組成物への（Ｂ）成分の添加量は、この発明にかかる水性エマルジョン組成物に含まれる（Ａ）成分中のヒドラジドと反応可能な官能基１当量に対し、ヒドラジド基０．０５〜２当量が好ましく、０．１〜１当量がより好ましい。上記添加量が０．０５当量未満では、本発明の目的とする効果が十分に得られず、２当量より多く配合しても密着性、耐水性は向上せず、かえって低下する傾向が生じる。
【００５４】
この発明にかかる水性エマルジョン組成物は、上記（Ａ）成分及び（Ｂ）成分を反応性ノニオン界面活性剤で乳化分散させることによって得られる。上記反応性ノニオン界面活性剤を用いることにより、得られる水性エマルジョン組成物の重合安定性及び耐塩性をより向上させることができる。
【００５５】
上記反応性ノニオン界面活性剤としては、α−ヒドロ−ω−（１−アルコキシメチル−２−（２−プロペニルオキシ）エトキシ）−ポリ（オキシ−１，２−エタンジイル））（旭電化工業（株）製：アデカリアソープＥＲ−１０，ＥＲ−２０，ＥＲ−３０，ＥＲ−４０）、ポリオキシエチレンアルキルプロペニルフェニルエーテル（第一工業製薬（株）製：アクアロンＲＮ−２０，ＲＮ−３０，ＲＮ−５０）等があげられる。
【００５６】
上記水性エマルジョン組成物中の（Ａ）成分及び（Ｂ）成分の合計量（固形分）の割合は、２５〜６０重量％が好ましく、３０〜５０重量％がより好ましい。２５重量％より少ないと、塗膜形成時の乾燥に長時間を要する傾向がある。一方、６０重量％より多いと、得られるエマルジョンの粘度が高くなり、作業性が劣る場合がある。
【００５７】
この発明にかかる水性エマルジョン組成物には、さらに顔料などの着色剤、必要に応じてワックス、消泡剤、可塑剤、成膜助剤などを、この発明の効果を阻害しない範囲内で添加することができる。
【実施例】
【００５８】
以下、本発明を、実施例を用いてより詳細に説明するが、本発明は、その要旨を超えない限り、以下の実施例によって限定されるものではない。まず、実施例及び比較例で行った試験及び評価方法並びに使用した原材料について説明する。
【００５９】
［試験及び評価方法］
＜耐アルカリ温水性＞
実施例や比較例で得られた水性エマルジョン組成物を、アプリケーター（０．２ｍｍ）を用いて、試験板（スレート板）に塗布し、５０℃、３時間で乾燥させた。その後、このスレート板を、ｐＨ１１．５に調整した６０℃の温水に８時間浸漬して、皮膜の白化の程度を下記の基準で判定した。
５…白化なし
４…白化部分の面積が、浸漬部分の面積の２５％以下
３…白化部分の面積が、浸漬部分の面積の２５％を超え５０％以下
２…白化部分の面積が、浸漬部分の面積の５０％を超え７５％以下
１…白化部分の面積が、浸漬部分の面積の７５％を超える
【００６０】
＜耐温水性＞
実施例や比較例で得られた水性エマルジョン組成物を、アプリケーター（０．０７５ｍｍ）を用いて、ガラス板に塗布し、１００℃、２分間で乾燥させた。その後、このガラス板を６０℃の温水に８時間浸漬して、浸漬前後の皮膜の白化を色彩色差計（ミノルタカメラ（株）製；ＣＲ−３００）を用いて、明暗度（ΔＬ）を測定した。
【００６１】
＜耐塩析性＞
実施例や比較例で得られた水性エマルジョン組成物１０ｇ（有姿）に、３５重量％塩化カルシウム水溶液１．３ｇを添加し、凝集物を２００メッシュの金網でろ過し、その残渣を測定した。乾燥後のろ過残量より、塩析率（重量％、対仕込固形分量）を算出した。
【００６２】
＜貯蔵安定性＞
実施例や比較例で得られた水性エマルジョン組成物を、８０℃の乾燥機に２４時間放置した。その後、ゲル化の状態を目視で観察し、下記の基準で評価した。
○：ゲル化・増粘がみられない
△：若干、増粘がみられる
×：ゲル化した
【００６３】
［使用原材料］
（１）ヒドラジド基反応型単量体
・ジアセトンアクリルアミド…日本化成（株）製：Ｎ−（１，１−ジメチル−３−オキソブチル）アクリルアミド、以下、「ＤＡＡＭ」と略する。
・メタクリル酸グリシジル…三菱ガス化学（株）製、以下、「ＧＭＡ」と略する。
【００６４】
（２）他の不飽和単量体
・シクロヘキシルメタクリレート…旭化成（株）製、以下、「ＣＨＭＡ」と略する。
・スチレンモノマー…三菱化学（株）製、以下、「ＳＭ」略する。
・メチルメタクリレート…旭化成（株）製、以下、「ＭＭＡ」略する。
・ブチルアクリレート…三菱化学（株）製、以下、「ＢＡ」と略する。
・ブチルメタクリレート…三菱レイヨン（株）製、以下、「ＢＭＡ」と略する。
【００６５】
・アクリル酸…大阪有機化学工業（株）製、以下、「ＡＡ」と略する。
・メタクリル酸…三菱ガス化学（株）製、以下、「ＭＡＡ」と略する。
【００６６】
（３）反応性界面活性剤
・旭電化工業（株）製：アデカリアソープＥＲ−３０（ノニオン型）（α−ヒドロ−ω−（１−アルコキシメチル−２−（２−プロペニルオキシ）エトキシ）−ポリ（オキシ−１，２−エタンジイル））、以下、「ＥＲ−３０」と略する。
・旭電化工業（株）製：アデカリアソープＳＲ−１０（アニオン型）（α−スルホ−ω−（１−アルコキシメチル−２−（２−プロペニルオキシ）エトキシ）−ポリ（オキシ−１，２−エタンジイル））アンモニウム塩）、以下、「ＳＲ−１０」と略する。
【００６７】
［（Ａ）成分の製造］
（実施例１）
撹拌機、還流冷却機及び原料投入口を備えた１Ｌのフラスコ内に、イオン交換水７６．６ｇ、及び界面活性剤としてＥＲ−３０（反応性ノニオン性界面活性剤）６．０ｇを仕込み、その内温を７５℃に保ちながら重合開始剤として２，２−アゾビスイソブチロニトリル（ＡＩＢＮ）０．３ｇを添加した後、イオン交換水５０ｇとＥＲ−３０  ６ｇとの混合液に表１に記載のヒドラジド基反応型単量体及び他の不飽和単量体を表１に記載の量ずつ混合した乳化混合物を３時間かけて滴下した。
滴下終了後、内温を８０℃に昇温し、１時間後に、アゾビス−２，４−ジメチルバレロニトリル（ＡＤＶＮ）０．１ｇを添加した後、引き続き内温８０℃で２時間熟成した。得られた乳化物を３０℃に冷却し、ｐＨ４．５、固形分４５．７％の水分散性樹脂乳化物を得た。
【００６８】
（実施例２〜１０，比較例１，２）
単量体の種類及び組成比を表１に記載した通りに変更した以外は、実施例１と同様にして反応を行った。得られた水分散性樹脂乳化物のｐＨ及び固形分は表１に示すとおりとなった。
【００６９】
（比較例３）
界面活性剤として、アニオン系反応性アニオン性乳化剤であるＳＲ−１０  ４．３ｇ（内、１．８ｇは乳化混合物の調製に使用した。）を用いた以外は、実施例１と同様にして反応・熟成をし、ｐＨ４．０、固形分４５．０％の水分散性樹脂乳化物を得た。
【００７０】
（比較例４）
表１に示す単量体の種類で、実施例１と同様にして単量体の乳化混合物を３時間かけて滴下した後、内温を８０℃に昇温し、１時間後に熟成剤としてＡＤＶＮ０．１ｇを、熟成２時間後に中和剤として２５％アンモニア水溶液０．２３ｇを添加し、合計３時間熟成した。得られた乳化物を３０℃に冷却し、ｐＨ８．７、固形分４５．０％の水分散性樹脂乳化物を得た。
【００７１】
［（Ｂ）成分（ブロック体）の製造］
（実施例２）
撹拌機、還流冷却機、及び温度計を備えた１Ｌのフラスコ内にイオン交換水４５０ｇ、アジピン酸ジヒドラジド（以下、「ＡＤＨ」と略する。）５０ｇを仕込み、その内温を４０℃に保ち撹拌しながらジアセトンアルコール５０ｇを滴下し、２時間反応させた。そののち冷却して析出した結晶物を濾過し、乾燥させてアジピン酸ジヒドラジドのジアセトンアルコールブロック体（ｍｐ  １７９℃、以下、「ブロック体」と称する。）を得た。
【００７２】
［水性エマルジョン組成物の製造］
上記（Ａ）成分に、（Ｂ）成分であるＡＤＨ（但し、実施例２においては、上記方法で調製したブロック体を使用した。）を、表１に示す割合で加え、水性エマルジョン組成物を製造した。得られた水性エマルジョン組成物を用いて、上記の評価を行った。その結果を表１に併せて示す。
【００７３】
【表１】
2005247933.tif 000006